РЕЗИНОВАЯ СМЕСЬ

2
2
1. Резиновая смесь, содержащая: (А) каучуковый компонент, содержащий 10% по массе или более по меньшей мере одного типа каучука, выбранного из синтезированного эмульсионной полимеризацией диенового каучука и натурального каучука, и 90% по массе или менее другого типа диенового каучука; (В) диоксид кремния, имеющий удельную площадь поверхности по адсорбции н-гексадецилтриметиламмоний бромида (СТАВ), составляющую менее 140 м/г при определении методом, описанным в ASTM D3765-92; (С) по меньшей мере один силановый связывающий агент, выбранный из полисульфидного соединения и сложного тиоэфирного соединения; и (D) ускоритель вулканизации, причем резиновая смесь после вулканизации имеет среднюю площадь агрегированных агрегатов (нм) диоксида кремния, составляющую 3300 или менее, при этом метод измерения средней площади агрегированных агрегатов является следующим:
верхнюю поверхность образца резиновой смеси после вулканизации разрезают сфокусированным ионным пучком в направлении, составляющем угол 38° по отношению к верхней поверхности образца; затем с помощью сканирующего электронного микроскопа получают изображение гладкой поверхности образца, образовавшейся при разрезе, при ускоряющем напряжении 5 кВ в направлении, перпендикулярном гладкой поверхности; полученное изображение преобразуют в бинаризованное изображение резиновой части и кремнийдиоксидной части как наполнителя образца по методу Оцу; на основании полученного бинаризованного изображения получают площадь агрегированных агрегатов кремнийдиоксидной части; и вычисляют среднюю площадь агрегированных агрегатов кремнийдиоксидной части как среднее значение (среднее арифметическое) на единицу площади (3 мкм × 3 мкм) на основании общей площади поверхности кремнийдиоксидной части и числа агрегированных агрегатов, при условии, что при расчетах частица, соприкасающаяся с краем изображения, не учитывается, а частица размером 20 пикселей или менее считается помехой и не учитывается.
2. Резиновая смесь по п.1, в которой другой тип диенового каучука представляет собой по меньшей мере один тип каучука, выбранный из синтезированного полимеризацией в растворе бутадиен-стирольного сополимерного каучука, полибутадиенового каучука и синтетического полиизопренового каучука.
3. Резиновая смесь по п.1, в которой силановый связывающий агент (С) представляет собой по меньшей мере одно соединение, выбранное из соединений, представленных следующими общими формулами с (I) по (IV):
1
2
3
где R, которые могут быть одинаковыми или различными, каждый представляет собой линейную, циклическую или разветвленную алкильную группу, содержащую от 1 до 8 атомов углерода, или линейную или разветвленную алкоксилалкильную группу, содержащую от 2 до 8 атомов углерода; R, которые могут быть одинаковыми или различными, каждый представляет собой линейную, циклическую или разветвленную алкильную группу, содержащую от 1 до 8 атомов углерода; R, которые могут быть одинаковыми или различными, каждый представляет собой линейную или разветвленную алкиленовую группу, содержащую от 1 до 8 атомов углерода; а имеет величину от 2 до 6 в качестве среднего значения; p и r, которые могут быть одинаковыми или различными, каждый имеет величину от 0 до 3 в качестве среднего значения, при условии, что оба показателя p и r одновременно не равны 3,
4
9
9
9
10
9
10
9
10
9
10
9
10
11
9
10
11
5
4
6
4
5
12
12
7
8
h
j
0,5
где R представляет собой одновалентную группу, выбранную из -Cl, -Br, RO-, RC(=O)O-, RRC=NO-, RRCNO-, RRN-, и -(OSiRR)(OSiRRR) (где R, R и R, которые могут быть одинаковыми или различными, каждый представляет собой атом водорода или одновалентную углеводородную группу, содержащую от 1 до 18 атомов углерода; и h имеет величину от 1 до 4 в качестве среднего значения); R представляет собой R, атом водорода, или одновалентную углеводородную группу, содержащую от 1 до 18 атомов углерода; R представляет собой R, R, атом водорода, или группу -[O(RO)] (где R представляет собой алкиленовую группу, содержащую от 1 до 18 атомов углерода; и j является целым числом от 1 до 4); R представляет собой двухвалентную углеводородную группу, содержащую от 1 до 18 атомов углерода; R представляет собой одновалентную углеводородную группу, содержащую от 1 до 18 атомов углерода; x, y и z каждый являются числами, удовлетворяющими зависимости x+y+2z=3, 0≤x≤3, 0≤y≤2, 0≤z≤1,
13
14
15
16
17
18
19
20
21
22
17
22
m1
m2
m3
где R, которые могут быть одинаковыми или различными, каждый представляет собой линейную, циклическую или разветвленную алкильную группу, содержащую от 1 до 8 атомов углерода, или линейную или разветвленную алкоксилалкильную группу, содержащую от 2 до 8 атомов углерода; R, которые могут быть одинаковыми или различными, каждый представляет собой линейную, циклическую или разветвленную алкильную группу, содержащую от 1 до 8 атомов углерода; R, которые могут быть одинаковыми или различными, каждый представляет собой линейную или разветвленную алкиленовую группу, содержащую от 1 до 8 атомов углерода; R представляет собой двухвалентную группу общей формулы (-S-R-S-), (-R-S-R-) или (-R-S-R-S-R-) (где R-R, которые могут быть одинаковыми или различными, каждый представляет собой двухвалентную углеводородную группу, двухвалентную ароматическую группу или двухвалентную органическую группу, содержащую гетероэлемент, за исключением серы и кислорода, содержащую от 1 до 20 атомов углерода; m1, m2 и m3 могут быть одинаковыми или различными, каждый имеет величину от 1 до менее чем 4 в качестве среднего значения); k, которые могут быть одинаковыми или различными, каждый имеет величину от 1 до 6 в качестве среднего значения; s и t, которые могут быть одинаковыми или различными, каждый имеет величину от 0 до 3 в качестве среднего значения, при условии, что оба показателя s и t одновременно не равны 3,
23
a
b
c
a
a
a
b
a
b
a
a
b
0,5
0,5
0,5
0,5
<mrow><msup><mi>Z</mi><mi>a</mi></msup><msub><mrow /><mi>u</mi></msub></mrow>
<mrow><msup><mi>Z</mi><mi>b</mi></msup><msub><mrow /><mi>v</mi></msub></mrow>
<mrow><msup><mi>Z</mi><mi>c</mi></msup><msub><mrow /><mi>w</mi></msub></mrow>
<mrow><msup><mi>Z</mi><mi>a</mi></msup><msub><mrow /><mi>u</mi></msub></mrow>
<mrow><msup><mi>Z</mi><mi>b</mi></msup><msub><mrow /><mi>v</mi></msub></mrow>
<mrow><msup><mi>Z</mi><mi>c</mi></msup><msub><mrow /><mi>w</mi></msub></mrow>
где R представляет собой линейную, разветвленную или циклическую алкильную группу, содержащую от 1 до 20 атомов углерода; G, которые могут быть одинаковыми или различными, каждый представляет собой алкандииловую группу или алкендииловую группу, содержащую от 1 до 9 атомов углерода; Z, которые могут быть одинаковыми или различными, каждый представляет собой группу, способную связываться с двумя атомами кремния и выбранную из числа [-O-], [-O-G-] и [-O-G-O-]; Z, которые могут быть одинаковыми или различными, каждый представляет собой группу, способную связываться с двумя атомами кремния, и является функциональной группой, представленной [-O-G-O-]; Z, которые могут быть одинаковыми или различными, каждый представляет собой функциональную группу, выбранную из -Cl, -Br, -OR, RC(=O)O-, RRC=NO, RRN-, R- и HO-G-O- (где G такой как описано выше); R и R, которые могут быть одинаковыми или различными, каждый представляет собой линейную, разветвленную или циклическую алкильную группу, содержащую от 1 до 20 атомов углерода; m, n, u, v и w, которые могут быть одинаковыми или различными, каждый 1≤m≤20, 0≤n≤20, 0≤u≤3, 0≤v≤2, 0<w≤1, и (u/2)+v+2w=2 или 3; если в формуле имеется множество А, тогда
,
и
могут быть одинаковыми или различными в этих множественных А; если в формуле имеется множество В, тогда
,
и
могут быть одинаковыми или различными в этих множественных В.
4. Резиновая смесь по п.3, в которой силановый связывающий агент (С) представляет собой соединение, представленное общей формулой (I).
5. Резиновая смесь по п.1, в которой содержание диоксида кремния (В) составляет от 25 до 150 частей по массе на 100 частей по массе каучукового компонента (А).
6. Резиновая смесь по п.1, в которой диоксид кремния (В) представляет собой диоксид кремния, полученный способом осаждения.
7. Резиновая смесь по п.1, которая дополнительно содержит сажу.